(57)【特許請求の範囲】
【請求項１】
基体に気相コーティングするための装置であって：
少なくとも第１の入口、リザーバー、第１のスロット出口、第２の出口、および第３の出口を有するブロックと；
ＲＳＡ材料を前記ブロックに提供するための、前記第１の入口に取り付けられた供給ラインとを含み；
前記第１のスロット出口と前記基体との間の距離が第１の間隙であり、前記第２の出口と前記基体との間の距離が第２の間隙であり、前記第３の出口と前記基体との間の距離が第３の間隙であり、前記第１の間隙が、前記第２または第３のいずれかの間隙よりも小さく、
前記第２の出口が前記第１のスロット出口の上流にあり、前記第３の出口が前記第１のスロット出口の下流にあり、
前記第２または第３の出口のいずれかまたは両方に接続された真空源をさらに含む、装置。
【請求項２】
前記第２および第３の出口のそれぞれが、完全開放状態と完全閉鎖状態との間で調節可能である、請求項１に記載の装置。
【請求項３】
前記ブロックの方向が、前記基体の表面に対して垂直のベクトルから±３０度で調節可能である、請求項２に記載の装置。
【請求項４】
第１の凝縮装置を含む排気処理をさらに含む、請求項２に記載の装置。
【請求項５】
第２の凝縮装置を含む排気処理をさらに含む、請求項４に記載の装置。
【請求項６】
基体に気相コーティングするための方法であって：
ブロックを提供するステップであって、前記ブロックが、少なくとも第１の入口、リザーバー、第１のスロット出口、第２の出口、および第３の出口を含むステップと；
第１の反応性表面領域（ＲＳＡ）材料のための収容タンクを提供するステップと；
前記ブロックを第１の温度まで加熱し、前記収容タンクを第２の温度まで加熱するステップと；
前記収容タンクを加圧するステップと；
少なくとも１つの座標軸における相対運動を発生させるように前記ブロックまたは前記基体を移動させて、前記第１のＲＳＡ材料を、前記収容タンクから前記第１の入口まで、および前記リザーバー中に供給するステップと；
前記ＲＳＡ材料を、前記第１のスロット出口に通して前記基体上まで流すステップと、
前記基体を冷却して前記基体の前記第１のＲＳＡ材料を凝縮させるステップと；
前記第２または第３の出口のいずれかまたは両方から、前記第１のＲＳＡ材料に真空を使用して側鎖を除去するステップとを含む、方法。
【請求項７】
第１の凝縮装置を含む排気処理を提供するステップをさらに含む、請求項６に記載の方法。
【請求項８】
第２の凝縮装置を提供するステップをさらに含む、請求項７に記載の方法。
【請求項９】
前記ブロックをクリーニングして、前記排気処理に達する第１のＲＳＡ材料を除去するステップをさらに含む、請求項７に記載の方法。
【発明の詳細な説明】
【技術分野】
【０００１】
本開示は、一般に、電子デバイスを製造するための装置および方法に関する。本開示は、さらに、電子デバイスの基体の気相コーティングに関する。
【背景技術】
【０００２】
多くの種類の電子装置中には、有機活性材料を利用する電子デバイスが存在する。このようなデバイスにおいては、２つの電極の間に有機活性層が挟まれている。
【０００３】
電子デバイスの種類の１つに有機発光ダイオード（ＯＬＥＤ）がある。ＯＬＥＤは高電力変換効率および低加工費であるためにディスプレイ用途として有望である。このようなディスプレイは、携帯電話、携帯情報端末、携帯型パーソナルコンピュータ、およびＤＶＤプレイヤなどの電池式携帯型電子デバイス用に特に有望である。これらの用途では、低電力消費以外に高情報量、フルカラー、および速いビデオ速度応答時間がディスプレイに要求される。
【０００４】
フルカラーＯＬＥＤの製造における現在の研究は、費用対効果が大きく高生産性であるカラーピクセル製造方法の開発に向けられている。液処理によるモノクロディスプレイの製造の場合、スピンコーティング法が広く採用されている（たとえば、Ｄａｖｉｄ  Ｂｒａｕｎ  ａｎｄ  Ａｌａｎ  Ｊ．Ｈｅｅｇｅｒ，Ａｐｐｌ．Ｐｈｙｓ．Ｌｅｔｔｅｒｓ  ５８，１９８２（１９９１）を参照されたい）。しかし、フルカラーディスプレイの製造では、モノクロディスプレイの製造に使用される方法に対してある変更を行う必要がある。たとえば、フルカラー画像を表示するために、各表示ピクセルを３つのサブピクセルに分解され、そのそれぞれがディスプレイの三原色の赤、緑、および青の１つを発する。このようなフルカラーピクセルの３つのサブピクセルへの分割の結果、液体着色材料（すなわちインク）の拡散および色の混合を防止するために現行方法を修正する必要が生じた。
【０００５】
インクを閉じ込めるためのいくつかの方法が文献に記載されている。これらは閉じ込め構造、表面張力の不連続性、およびこれら両方の組み合わせに基づいている。閉じ込め構造は、ピクセルのウェル、バンクなどの拡散の幾何学的な障害物である。効果的にするためには、これらの構造が、堆積される材料の湿潤厚さと同等の大きさとなる必要がある。閉じ込めパターンを形成することによって、溶液処理を使用した印刷によるＯＬＥＤディスプレイの高品質で低コストの製造が可能となる。閉じ込めパターンは、反応性表面領域（ＲＳＡ）材料の層を放射線にパターン状露光することによって形成される。ＲＳＡコーティングは液体または気体のプロセスによって塗布することができるが、気体プロセスでは、液体廃棄物の取り扱いおよび廃棄が不要になるなどの利点が得られる。
【０００６】
高処理量で製造できるため、気相コーティングの連続処理がバッチ処理よりも好ましい。連続法の例としては、移動するプラスチックシートを金属化するための線線源蒸発器（ｌｉｎｅａｒ  ｓｏｕｒｃｅ  ｅｖａｐｏｒａｔｏｒ）、またはフラットパネル基体に薄膜コーティングを塗布するための線線源蒸発器が挙げられる。これらの方法は、典型的には、コーティング材料の酸化を防止するため、または蒸発速度を高めるために減圧下で行われる。大がかりな減圧環境を使用せずに空気中で操作できれば、高い生産量および改善された品質に加えてより低コストの処理が可能となる。
【発明の概要】
【発明が解決しようとする課題】
【０００７】
本出願は、空気中、周囲圧力においてＲＳＡ材料の層を塗布するための装置および方法を提供する。いくつかの利点としては、均一なコーティング厚さ、ＲＳＡ材料の無駄が少ないこと、より大きな基体サイズへのスケールアップが容易であることが挙げられる。
【課題を解決するための手段】
【０００８】
本発明の気相装置および方法は、少なくとも第１の入口と第１のスロット出口とを有する加熱ブロックを含む。第１のスロット出口は、基体の幅広の帯状領域を覆うためにスロットまたは長方形の幾何学的形状を有する。第１のスロット出口は、基体の幅まで、またはそれをわずかに超える幅であってよい。ＲＳＡ材料の蒸気を均一に分散させるために、第１のスロット出口に隣接して多孔質分散板を使用することができる。さらに、ブロックは、第１の入口および第１のスロット出口に連通するリザーバーを有する。このリザーバーは、第１のスロット出口にＲＳＡ材料の安定した流れを提供する機能を果たす。さらなる第２および第３の出口は、それぞれ第２または第３のＲＳＡ材料のために使用したり、あるいはコーティング環境をわずかに減圧するための通路として使用したり、あるいはそれらのあらゆる組み合わせとして使用したりすることができる。第２の出口は第１のスロット出口の上流にあってよく、第３の出口は第１のスロット出口の下流にあってよく、いずれの出口も、完全開放位置と完全閉鎖位置との間で調節可能である。
【０００９】
ブロックは、２つ以上の構造から形成することができ、第１の入口、リザーバー、および第１のスロット出口は、ただ１つの構造内にある場合もあるし、２つ以上の構造の間で分割されている場合もある。ＲＳＡ材料は、収容タンクから供給ラインを介してブロックに送出され；タンクは空気または窒素などのあらゆる不活性ガスを使用して加圧することができる。ブロック用の材料の選択としては熱伝導性材料が好都合であり、アルミニウムがブロック材料の選択肢の１つとなる。
【００１０】
第１のスロット出口から基体までの距離が第１の間隙を画定し、第２および第３の間隙が、第２および第３の出口から基体までの距離を画定する。第１の間隙は典型的には第２または第３のいずれかの間隙よりは小さい。これらの間隙は、ブロックと基体との間の相対運動として調節可能であり、任意の１つまたはすべての座標軸において調節することができる。さらに、ブロックまたは基体のいずれかを、基体に対して垂直なベクトルから最大±３０°傾斜させることができる。
【００１１】
ＲＳＡ材料、または気相コーティングプロセスで使用されない他の成分を捕捉するために、排気処理を使用することができる。基体上に堆積しなかったＲＳＡ蒸気を捕捉、および場合により再利用するために、１つ以上の凝縮装置を使用することによってこの排気処理を行うことができる。さらに、ブロック、特に第１のスロット出口付近に付着したＲＳＡは、物理的なこすり落とし、気化を伴う加熱、および引き続く凝縮、あるいは濾過のあらゆる組み合わせによって除去することができる。
【図面の簡単な説明】
【００１２】
【図１】電子デバイスを示している。
【図２】気相コーティングの装置および方法の一実施形態を示している。
【図３】気相コーティングの操作および方法の別の一実施形態を示している。
【図４】気相装置のガス分散板の一実施形態を示している。
【発明を実施するための形態】
【００１３】
用語の定義および説明
層または材料について言及される場合の用語「活性」は、電子的または電気放射的（ｅｌｅｃｔｒｏ−ｒａｄｉａｔｉｖｅ）性質を示す層または材料を意味することを意図している。電子デバイス中、活性材料は、デバイスの動作を電子的に促進する。活性材料の例としては、電子または正孔のいずれであってもよい電荷を伝導、注入、輸送、または遮断する材料、ならびに、放射線を受けた場合に、放射線を放出したり電子−正孔対の濃度変化を示したりする材料が挙げられるが、これらに限定されるものではない。不活性材料の例としては、平坦化材料、絶縁材料、および環境障壁材料が挙げられるが、これらに限定されるものではない。
【００１４】
用語「有機電子デバイス」は、１つまたは複数の有機半導体の層あるいは材料を含むデバイスを意味することを意図している。有機電子デバイスとしては：（１）電気エネルギーを放射線に変換するデバイス（たとえば、発光ダイオード、発光ダイオードディスプレイ、ダイオードレーザー、または照明パネル）、（２）電子的過程を介して信号を検出するデバイス（たとえば、光検出器、光導電セル、フォトレジスタ、光スイッチ、光トランジスタ、光電管、赤外線（「ＩＲ」）検出器、またはバイオセンサー）、（３）放射線を電気エネルギーに変換するデバイス（たとえば、光起電力デバイスまたは太陽電池）、ならびに（４）１つまたは複数の有機半導体層を含む１つまたは複数の電子部品（たとえば、トランジスタまたはダイオード）を含むデバイス、ならびに項目（１）〜（４）のあらゆる組み合わせが挙げられるが、これらに限定されるものではない。
【００１５】
用語「反応性界面活性組成物」は、放射線感受性である少なくとも１つの材料を含む組成物であって、層に塗布すると、その層の表面エネルギーが低下する組成物を意味することを意図している。反応性界面活性組成物を放射線に露光すると、その組成物の少なくとも１つの物理的性質が変化する。この用語は「ＲＳＡ」と略記され、放射線への露光前および露光後の両方の組成物を意味する。
【００１６】
元素周期表中の縦列に対応する族の番号は、ＣＲＣ  Ｈａｎｄｂｏｏｋ  ｏｆ  Ｃｈｅｍｉｓｔｒｙ  ａｎｄ  Ｐｈｙｓｉｃｓ，８１st  Ｅｄｉｔｉｏｎ（２０００−２００１）に見ることができる「新表記法」（Ｎｅｗ  Ｎｏｔａｔｉｏｎ）の規則を使用している。
【００１７】
特に定義しない限り、本明細書において使用されるすべての技術用語および科学用語は、本発明が属する技術分野の当業者によって一般に理解されている意味と同じ意味を有する。本明細書に記載されているものと類似または同等の方法および材料を使用して、本発明の実施形態の実施または試験を行うことができるが、好適な方法および材料については以下に説明する。本明細書において言及されるあらゆる刊行物、特許出願、特許、およびその他の参考文献は、特に明記しない限り、それらの記載内容全体が援用される。矛盾が生じる場合には、定義を含めて本明細書に従うものとする。さらに、材料、方法、および例は、単に説明的なものであって、限定を意図したものではない。
【００１８】
本明細書に記載されていない程度の、具体的な材料、処理行為、および回路に関する多くの詳細は従来通りであり、それらについては、有機発光ダイオードディスプレイ、光源、光検出器、光電池、および半導体要素の技術分野の教科書およびその他の情報源中に見ることができる。
【００１９】
有機電子デバイス
本発明の方法を、電子デバイスにおける使用に関してさらに説明するが、本発明の方法がそのような使用に限定されるものではない。
【００２０】
図１は、代表的な電子デバイスの有機発光ダイオード（ＯＬＥＤ）ディスプレイであり、２つの電気接触層の間に配置された少なくとも２つの有機活性層を含む。電子デバイス１００は、アノード層１１０から光活性層１４０への正孔の注入を促進するための１つまたは複数の層１２０および１３０を含む。一般に、２つの層が存在する場合、アノードに隣接する層１２０は正孔注入層または緩衝層と呼ばれる。光活性層に隣接する層１３０は正孔輸送層と呼ばれる。場合により電子輸送層１５０が光活性層１４０とカソード層１６０（図示せず）との間に配置される。デバイス１００の用途に依存するが、光活性層１４０は、印加電圧によって励起する発光層（発光ダイオード中または発光電気化学セル中など）、放射エネルギーに応答し、バイアス電圧の印加を使用してまたは使用せずに信号を発生する材料層（光検出器中など）であってよい。本発明のデバイスは、システム、駆動方法、および利用形態に関しては限定されない。
【００２１】
マルチカラーデバイスの場合、光活性層１４０は、少なくとも３つの異なる色の異なる領域で構成される。異なる色の領域は、別々の着色領域を印刷することによって形成することができる。あるいは、層全体を形成し、異なる色の発光材料を層の異なる領域にドープすることによって形成することができる。このような方法は、たとえば米国特許出願公開第２００４−００９４７６８号明細書に記載されている。
【００２２】
一実施形態においては、本明細書に記載される新規方法は、有機層（第２の層）を電極層（第１の層）に塗布するために使用することができる。一実施形態においては、第１の層がアノード１１０であり、第２の層が緩衝層１２０である。
【００２３】
ある実施形態においては、本明細書に記載される新規方法は、デバイス中のあらゆる連続する有機層の組に使用されることができ、第２の層が特定の領域内に閉じ込められる。本発明の新規方法の一実施形態においては、第２の有機活性層が光活性層１４０であり、第１の有機活性層は、層１４０の直前に塗布されるデバイス層である。多くの場合、デバイスはアノード層から始まって製造される。正孔輸送層１３０が存在する場合、光活性層１４０が塗布される前に、ＲＳＡ処理が層１３０に施されるであろう。層１３０が存在しなかった場合、ＲＳＡ処理は層１２０に施されるであろう。カソードから始まってデバイスが製造された場合、光活性層１４０が塗布される前に、ＲＳＡ処理が電子輸送層１５０に施されるであろう。
【００２４】
本発明の新規方法の一実施形態においては、第２の有機活性層が正孔輸送層１３０であり、第１の有機活性層は、層１３０の直前に塗布されるデバイス層である。アノード層から始まってデバイスが製造される実施形態においては、正孔輸送層１３０を塗布する前に、緩衝層１２０に対してＲＳＡ処理が行われる。
【００２５】
一実施形態においては、アノード１１０は平行なストライプのパターンで形成される。緩衝層１２０、および場合により正孔輸送層１３０は、アノード１１０の上に連続層として形成される。中間層は、層１３０（存在する場合）または層１２０（層１３０が存在しない場合）の上に別個の層として直接塗布される。アノードのストライプと、アノードのストライプの外端との間の領域が露出するようなパターンでＲＳＡに露光される。
【００２６】
デバイス中の他の層は、そのような層が果たすべき機能を考慮することによってそのような層に有用であることが知られているあらゆる材料でできていてよい。本発明のデバイスは、アノード層１１０またはカソード層１５０に隣接することができる支持体または基体（図示せず）を含むことができる。ほとんどの場合、支持体はアノード層１１０に隣接している。支持体は、可撓性の場合も剛性の場合もあるし、有機の場合も無機の場合もある。一般に、ガラスまたは可撓性有機フィルムが支持体として使用される。アノード層１１０は、カソード層１６０よりも正孔の注入が効率的な電極である。アノードは、金属、混合金属、合金、金属酸化物、または混合酸化物を含有する材料を含むことができる。好適な材料としては、２族元素（すなわち、Ｂｅ、Ｍｇ、Ｃａ、Ｓｒ、Ｂａ、Ｒａ）の混合酸化物、１１族元素、４族、５族、および６族の元素、ならびに８〜１０族の遷移元素が挙げられる。アノード層１１０を光透過性にするためには、インジウム・スズ酸化物などの１２族、１３族、および１４族の元素の混合酸化物を使用することができる。本明細書において使用される場合、語句「混合酸化物」は、２族元素、あるいは１２族、１３族、または１４族の元素から選択される２つ以上の異なる陽イオンを有する酸化物を意味する。アノード層１１０の材料の一部の非限定的な具体例としては、インジウム・スズ酸化物（「ＩＴＯ」）、インジウム・亜鉛酸化物、アルミニウム・スズ酸化物、金、銀、銅、およびニッケルが挙げられるが、これらに限定されるものではない。アノードは、ポリアニリン、ポリチオフェン、またはポリピロールなどの有機材料を含むこともできる。
【００２７】
アノード層１１０は、化学蒸着法または物理蒸着法、あるいはスピンキャスト法によって形成することができる。化学蒸着は、プラズマ化学蒸着（「ＰＥＣＶＤ」）または金属有機化学蒸着（「ＭＯＣＶＤ」）として行うことができる。物理蒸着としては、イオンビームスパッタリングなどのスパッタリング、ならびにｅビーム蒸発、および抵抗蒸発のあらゆる形態を挙げることができる。物理蒸着の具体的な形態としては、高周波マグネトロンスパッタリング、および誘導結合プラズマ物理蒸着（「ＩＭＰ−ＰＶＤ」）が挙げられる。これらの堆積技術は、半導体製造分野においては周知である。
【００２８】
通常、アノード層１１０は、リソグラフィ作業中にパターン化される。このパターンは、希望に応じて変更することができる。これらの層は、第１の電気接触層材料を塗布する前に、第１の可撓性複合バリア構造上にパターンニングされたマスクまたはレジストを配置することなどによってパターンを形成することができる。あるいは、これらの層は、全体の層として塗布することができ（ブランケット堆積とも呼ばれる）、続いて、たとえば、パターン化されたレジスト層と湿式化学エッチングまたはドライエッチング技術とを使用してパターン化することができる。当該技術分野において周知の他のパターニング方法を使用することもできる。電子デバイスがアレイ内に配置される場合、典型的にはアノード層１１０は、実質的に同方向に延在する長さを有する実質的に平行なストリップに成形される。
【００２９】
緩衝層１２０は、光活性層中への正孔の注入を促進し、デバイス中の短絡を防止するためにアノード表面を滑らかにする機能を果たす。典型的には緩衝層は、プロトン酸がドープされることが多いポリアニリン（ＰＡＮＩ）またはポリエチレンジオキシチオフェン（ＰＥＤＯＴ）などのポリマー材料で形成される。プロトン酸は、たとえば、ポリ（スチレンスルホン酸）、ポリ（２−アクリルアミド−２−メチル−１−プロパンスルホン酸）などであってよい。緩衝層１２０は、銅フタロシアニンやテトラチアフルバレン−テトラシアノキノジメタン系（ＴＴＦ−ＴＣＮＱ）などの電荷輸送化合物などを含むことができる。一実施形態においては、緩衝層１２０は、導電性ポリマーとコロイド形成性ポリマー酸との分散体から作製される。このような材料は、たとえば、米国特許出願公開第２００４−０１０２５７７号明細書および米国特許出願公開第２００４−０１２７６３７号明細書に記載されている。
【００３０】
緩衝層１２０はあらゆる堆積技術によって塗布することができる。一実施形態においては、この緩衝層は、前述のような溶液堆積法によって塗布される。一実施形態においては、この緩衝層は連続溶液堆積法によって塗布される。
【００３１】
任意選択の層１３０の正孔輸送材料の例は、たとえば、Ｙ．ＷａｎｇによりＫｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｆｏｕｒｔｈ  Ｅｄｉｔｉｏｎ，Ｖｏｌ．１８，ｐ．８３７−８６０，１９９６にまとめられている。正孔輸送分子および正孔輸送ポリマーの両方を使用することができる。一般に使用される正孔輸送分子としては：４，４’，４”−トリス（Ｎ，Ｎ−ジフェニル−アミノ）−トリフェニルアミン（ＴＤＡＴＡ）；４，４’，４”−トリス（Ｎ−３−メチルフェニル−Ｎ−フェニル−アミノ）−トリフェニルアミン（ＭＴＤＡＴＡ）；Ｎ，Ｎ’−ジフェニル−Ｎ，Ｎ’−ビス（３−メチルフェニル）−［１，１’−ビフェニル］−４，４’−ジアミン（ＴＰＤ）；１，１−ビス［（ジ−４−トリルアミノ）フェニル］シクロヘキサン（ＴＡＰＣ）；Ｎ，Ｎ’−ビス（４−メチルフェニル）−Ｎ，Ｎ’−ビス（４−エチルフェニル）−［１，１’−（３，３’−ジメチル）ビフェニル］−４，４’−ジアミン（ＥＴＰＤ）；テトラキス−（３−メチルフェニル）−Ｎ，Ｎ，Ｎ’，Ｎ’−２，５−フェニレンジアミン（ＰＤＡ）；α−フェニル−４−Ｎ，Ｎ−ジフェニルアミノスチレン（ＴＰＳ）；ｐ−（ジエチルアミノ）−ベンズアルデヒドジフェニルヒドラゾン（ＤＥＨ）；トリフェニルアミン（ＴＰＡ）；ビス［４−（Ｎ，Ｎ−ジエチルアミノ）−２−メチルフェニル］（４−メチルフェニル）メタン（ＭＰＭＰ）；１−フェニル−３−［ｐ−（ジエチルアミノ）スチリル］−５−［ｐ−（ジエチルアミノ）フェニル］ピラゾリン（ＰＰＲまたはＤＥＡＳＰ）；１，２−ｔｒａｎｓ−ビス（９Ｈ−カルバゾール−９−イル）シクロブタン（ＤＣＺＢ）；Ｎ，Ｎ，Ｎ’，Ｎ’−テトラキス（４−メチルフェニル）−（１，１’−ビフェニル）−４，４’−ジアミン（ＴＴＢ）；Ｎ，Ｎ’−ビス（ナフタレン−１−イル）−Ｎ，Ｎ’−ビス−（フェニル）ベンジジン（α−ＮＰＢ）；および銅フタロシアニンなどのポルフィリン系化合物が挙げられるがこれらに限定されるものではない。一般に使用される正孔輸送ポリマーとしては、限定するものではないが、ポリビニルカルバゾール、（フェニルメチル）ポリシラン、ポリ（ジオキシチオフェン）、ポリアニリン、およびポリピロールが挙げられる。ポリスチレンやポリカーボネートなどのポリマー中に上述のものなどの正孔輸送分子をドープすることによって正孔輸送ポリマーを得ることもできる。ある実施形態においては、正孔輸送材料は、架橋性のオリゴマー材料またはポリマー材料を含む。正孔輸送層を形成した後、材料を放射線で処理することで架橋させる。ある実施形態においては、放射線が熱放射である。
【００３２】
正孔輸送層１３０は、あらゆる堆積技術によって塗布することができる。一実施形態においては、正孔輸送層は、前述のような溶液堆積法によって塗布される。一実施形態においては、正孔輸送層は連続溶液堆積法によって塗布される。
【００３３】
限定するものではないが、小分子有機蛍光化合物、蛍光性およびリン光性の金属錯体、共役ポリマー、およびそれらの混合物などのあらゆる有機エレクトロルミネッセンス（「ＥＬ」）材料を、光活性層１４０中に使用することができる。蛍光化合物の例としては、ピレン、ペリレン、ルブレン、クマリン、それらの誘導体、およびそれらの混合物が挙げられるが、これらに限定されるものではない。金属錯体の例としては、トリス（８−ヒドロキシキノラト）アルミニウム（Ａｌｑ３）などの金属キレート化オキシノイド化合物；ペトロフ（Ｐｅｔｒｏｖ）らの米国特許第６，６７０，６４５号明細書、ならびに国際公開第０３／０６３５５５号パンフレットおよび国際公開第２００４／０１６７１０号パンフレットに開示されるような、フェニルピリジン配位子、フェニルキノリン配位子、またはフェニルピリミジン配位子を有するイリジウムの錯体などのシクロメタレート化イリジウムおよび白金エレクトロルミネッセンス化合物、ならびに、たとえば、国際公開第０３／００８４２４号パンフレット、国際公開第０３／０９１６８８号パンフレット、および国際公開第０３／０４０２５７号パンフレットに記載されているような有機金属錯体、ならびにそれらの混合物が挙げられるが、これらに限定されるものではない。電荷輸送ホスト材料と金属錯体とを含むエレクトロルミネッセンス発光層が、Ｔｈｏｍｐｓｏｎらによる米国特許第６，３０３，２３８号明細書、ならびにＢｕｒｒｏｗｓおよびＴｈｏｍｐｓｏｎによる国際公開第００／７０６５５号パンフレットおよび国際公開第０１／４１５１２号パンフレットに記載されている。共役ポリマーの例としては、ポリ（フェニレンビニレン）、ポリフルオレン、ポリ（スピロビフルオレン）、ポリチオフェン、ポリ（ｐ−フェニレン）、それらのコポリマー、およびそれらの混合物が挙げられるが、これらに限定されるものではない。
【００３４】
光活性層１４０は、あらゆる堆積技術によって塗布することができる。一実施形態においては、光活性層は、前述のような溶液堆積法によって。一実施形態においては、光活性層は連続溶液堆積法によって塗布される。
【００３５】
任意選択の層１５０は、電子の注入／輸送の両方を促進する機能を果たす場合もあるし、層界面における消光反応を防止する閉じ込め層として機能する場合もある。より具体的には、層１５０は、電子の移動を促進し、この層がなければ層１４０および１６０が直接接触する場合の消光反応の可能性を減少させることができる。任意選択の層１５０の材料の例としては、金属キレート化オキシノイド化合物（たとえば、Ａｌｑ3など）；フェナントロリン系化合物（たとえば、２，９−ジメチル−４，７−ジフェニル−１，１０−フェナントロリン（「ＤＤＰＡ」）、４，７−ジフェニル−１，１０−フェナントロリン（「ＤＰＡ」）など）；アゾール化合物（たとえば、２−（４−ビフェニリル）−５−（４−ｔ−ブチルフェニル）−１，３，４−オキサジアゾール（「ＰＢＤ」など）、３−（４−ビフェニリル）−４−フェニル−５−（４−ｔ−ブチルフェニル）−１，２，４−トリアゾール（「ＴＡＺ」など）；他の類似の化合物；ならびにそれらの１つまたは複数のあらゆる組み合わせが挙げられるが、これらに限定されるものではない。あるいは、任意選択の層１５０は無機であってよく、ＢａＯ、ＬｉＦ、Ｌｉ2Ｏなどを含むことができる。
【００３６】
カソード層１６０は、電子または負電荷キャリアの注入に特に有効な電極である。カソード層１６０は、第１の電気接触層（この場合、アノード層１１０）よりも低い仕事関数を有するあらゆる金属または非金属であってよい。一実施形態においては、用語「低い仕事関数」は、約４．４ｅＶ以下の仕事関数を有する材料を意味することを意図している。一実施形態においては、「高い仕事関数」は、少なくとも約４．４ｅＶの仕事関数を有する材料を意味することを意図している。
【００３７】
カソード層の材料は、１族のアルカリ金属（たとえば、Ｌｉ、Ｎａ、Ｋ、Ｒｂ、Ｃｓ，）、２族金属（たとえば、Ｍｇ、Ｃａ、Ｂａなど）、１２族金属、ランタニド（たとえば、Ｃｅ、Ｓｍ、Ｅｕなど）、およびアクチニド（たとえば、Ｔｈ、Ｕなど）から選択することができる。アルミニウム、インジウム、イットリウム、およびそれらの組み合わせなどの材料を使用することもできる。カソード層１６０の材料の非限定的な具体例としては、バリウム、リチウム、セリウム、セシウム、ユウロピウム、ルビジウム、イットリウム、マグネシウム、サマリウム、ならびにそれらの合金および組み合わせが挙げられるが、これらに限定されるものではない。
【００３８】
通常、カソード層１６０は、化学蒸着法または物理蒸着法によって形成される。
【００３９】
別の実施形態においては、追加層が有機電子デバイス内に存在することができる。
【００４０】
デバイスがアノード側から始まって製造される場合、本明細書に記載の新規方法のＲＳＡ処理ステップは、アノード１１０の形成後、緩衝層１２０の形成後、正孔輸送層１３０の形成後、またはそれらのあらゆる組み合わせで行うことができる。デバイスがカソード側から始まって製造される場合、本明細書に記載の新規方法のＲＳＡ処理ステップは、カソード１６０の形成後、電子輸送層１５０の形成後、またはそれらのあらゆる組み合わせで行うことができる。
【００４１】
種々の層はあらゆる好適な厚さを有することができる。無機アノード層１１０は通常約５００ｎｍ以下、たとえば約１０〜２００ｎｍであり；緩衝層１２０および正孔輸送層１３０はそれぞれ通常約２５０ｎｍ以下、たとえば約５０〜２００ｎｍであり；光活性層１４０は通常約１０００ｎｍ以下、たとえば約５０〜８０ｎｍであり；任意選択の層１５０は通常約１００ｎｍ以下、たとえば約２０〜８０ｎｍであり；カソード層１６０は通常約１００ｎｍ以下、たとえば約１〜５０ｎｍである。アノード層１１０またはカソード層１６０が少なくとも一部の光を透過する必要がある場合、そのような層の厚さは約１００ｎｍを超えないほうがよい。
【００４２】
装置および方法
図２は、本発明の装置２００および方法の一実施形態を示している。ブロック２０２は、第１のスロット出口２０４、第１の入口２０６、リザーバー２０８、収容タンク２１０、および供給ライン２１２を含む。第１のＲＳＡ材料２１４は収容タンク２１０中に収容されており、一方、加圧システム２１６が、乾燥空気または窒素などの不活性ガスを使用して収容タンク２１０を加圧する。第２の出口２１８および第３の出口２２０が、それぞれ第１のスロット出口２０４の上流および下流に示されている。第２の出口２１８および第３の出口２２０は、それぞれ第２または第３のＲＳＡ材料のために使用したり、あるいはコーティング環境をわずかに減圧するための通路として使用したり、またはそれらのあらゆる組み合わせとして使用したりすることができる。さらに、第２の出口２１８および第３の出口２２０は、完全開放位置と完全閉鎖位置との間で調節可能である（図示せず）。
【００４３】
第１の間隙２２２、第２の間隙２２４、および第３の間隙２２６は、第１のスロット出口２０４、第２の出口２１８、および第３の出口２２０と基体２２８との間の距離を表している。一実施形態においては、第１の間隙２２２は、第２の間隙２２４または第３の間隙２２６のいずれかよりも小さい。
【００４４】
気相の第１のＲＳＡ材料２１４は第１のスロット出口２０４を出て、基体２２８上に堆積して、ＲＳＡ層２３０を形成する。基体２２８が冷却されることで、気相の第１のＲＳＡ材料２１４が凝縮し、一実施形態では、伝導性熱伝達を提供するために基体２２８に接触するチャック２３２が使用される。別の一実施形態では、伝導性熱伝達のためにガスまたは蒸気による冷却（図示せず）が使用される。ブロック２０２と基体２２８との間の相対運動は、座標軸２３３のいずれかにおいて生じさせることができ、ブロック２０２を静止した基体２２８に対して移動させることができるし、基体２２８を静止したブロック２０２に対して移動させることもできる。
【００４５】
図３は、基体２２８に対して垂直のベクトル２３４に対してブロック２０２が傾斜している一実施形態を示している。傾斜角はθで示され、θは法線ベクトル２３４から±３０°で変動することができる。さらに、他の成分に加えて、使用されていない第１のＲＳＡ材料２１４の排気処理は、第１の凝縮装置２３６、および場合により第２の凝縮装置２３８によって行うことができる。
【００４６】
図４は、基体２２８上の最終的な堆積のために蒸気を均等に分布させるために、第１のスロット出口２０４に隣接して配置される分散板２４０の一実施形態を示している。
【００４７】
プロセス条件としては、５０〜１５０℃のコーティング温度、および２０〜４０℃の基体２２８の温度が挙げられる。作業圧力は、周囲圧力の１気圧、またはさらには約５０ｋＰａのわずかな減圧となる。コーティング速度は１〜１００ｍｍ／ｓであり、第１の間隙２２２から第３の間隙２２６は１００〜１０００μｍの範囲である。４００ｍｍ×１．５ｍｍの寸法を有するスロットダイ出口２０４の場合、１ａｔｍおよび２２℃において２００〜２０００ｍｌ／分のガス流量が典型的である。第１のＲＳＡ材料２１４の消費速度は約０．２ｍｌ／ｈｒである。
【００４８】
本発明が提供する方法では、第１の層を形成し、第１の層を第１のＲＳＡ材料２１４で処理し、処理第１の層を放射線に露光し、処理し露光した第１の層の上に第２の層を形成する。
【００４９】
一実施形態においては、第１の層は基体２２８である。この基体は無機または有機であってよい。基体の例としては、ガラス、セラミック、ならびにポリエステルフィルムおよびポリイミドフィルムなどのポリマーフィルムが挙げられるが、これらに限定されるものではない。
【００５０】
一実施形態においては、第１の層は電極である。この電極は、パターン化されない場合もパターン化される場合もある。一実施形態においては、電極は、複数の平行な線にパターン化される。この電極は基体２２８上に存在することができる。
【００５１】
一実施形態においては、第１の層は基体２２８上に堆積される。この第１の層は、パターン化される場合もパターン化されない場合もある。一実施形態においては、第１の層は電子デバイス中の有機活性層である。
【００５２】
第１の層は気相堆積技術によって形成される。一実施形態においては、スロット出口２０４を有する加熱ブロック２０２から気相堆積し、基体２２８上の第１のＲＳＡ材料２１４の蒸気を凝縮させ、続いて乾燥させることによって、第１の層が堆積される。この場合、第１のＲＳＡ材料２１４は空気または不活性ガス（窒素など）を使用して加圧される。静止したブロックに対して基体を移動させることによって、ブロックと基体との間に相対運動を生じさせるか、または別の方法として、静止した基体に対してブロックを移動させる。この相対運動は、主座標軸２３３の少なくとも１つにおいて行われる。
【００５３】
乾燥ステップは、室温または高温で行うことができるが、周囲温度であれば、電子デバイスを完成するための後の作業に基体を使用できる状態となるため、総プロセス時間が短縮される。温度範囲は典型的には５０〜１５０℃であるが、第１のＲＳＡ材料２１４および後に使用されるあらゆる材料が損傷しないのであれば他の温度も許容できる。
【００５４】
気相堆積は、第１の層の形成と同時またはその後に行うことができる。一実施形態においては、ＲＳＡ処理は第１の層の形成後に行われる。この実施形態においては、ＲＳＡは、第１の層の上に重なり直接接触する別の層として塗布される。
【００５５】
一実施形態においては、第１のＲＳＡ材料２１４は、気相堆積において溶媒を加えることなく塗布される。ＲＳＡは、それぞれのＲＳＡ溶融温度よりも高温に加熱することで、気相が得られる。気相ＲＳＡを堆積した後、第１の層の上に第２の層を形成するために、冷却した基体２２８によって、ＲＳＡをその融点よりも低温で液体に相変化することができる。
【００５６】
ある実施形態においては、ＲＳＡ処理は、第１の層の上に犠牲層を形成する第１のステップと、犠牲層の上にＲＳＡ層を塗布する第２のステップとを含む。犠牲層は、どのような現像処理が選択されてもＲＳＡ層よりも容易に除去される層である。したがって、放射線への露光後、後述するように、現像ステップにおいて露光領域または未露光領域のいずれかのＲＳＡ層および犠牲層が除去される。犠牲層は、選択された領域内のＲＳＡ層の完全な除去の促進、および下にある第１の層をＲＳＡ層中の反応性種による悪影響から保護することを意図している。
【００５７】
ＲＳＡ処理の後、処理済みの第１の層を放射線に露光する。使用される放射線の種類は前述のようにＲＳＡの感受性に依存する。露光は、全面的なブランケット露光の場合もあるし、パターン状の場合もある。本明細書において使用される場合、用語「パターン状」は、材料または層の選択部分のみが露光されることを示している。パターン状露光は、あらゆる周知の画像形成技術を使用して行うことができる。一実施形態においては、パターンは、マスクを介して露光することで形成される。一実施形態においては、パターンは、選択した部分のみをレーザーで露光することによって形成される。露光時間は、使用されるＲＳＡ材料の個別の化学的性質に依存して数秒から数分の間の範囲とすることができる。レーザーが使用される場合、レーザーの出力に依存して、個別の各領域ではるかに短い露光時間が使用される。露光ステップは、材料の感受性に依存して、空気中または不活性雰囲気中で行うことができる。
【００５８】
一実施形態においては、同時処理および逐次処理を含めて、放射線は、紫外線（１０〜３９０ｎｍ）、可視光線（３９０〜７７０ｎｍ）、赤外線（７７０〜１０6ｎｍ）、およびそれらの組み合わせからなる群から選択される。一実施形態においては、放射線は熱放射である。一実施形態においては、放射線への露光が加熱によって行われる。この加熱ステップの温度および時間は、ＲＳＡの少なくとも１つの物理的性質が変化し、発光領域の下にあるすべての層を損傷しないような温度および時間である。一実施形態においては、加熱温度は２５０℃未満である。一実施形態においては、加熱温度は１５０℃未満である。
【００５９】
一実施形態においては、放射線は紫外線または可視光線である。放射線をパターン状に照射して、ＲＳＡの露光領域とＲＳＡの未露光領域とを得ることができる。
【００６０】
一実施形態においては、放射線にパターン状に露光した後、第１の層が処理されることで、ＲＳＡの露光領域または未露光領域のいずれかが除去される。放射線へのパターン状露光、ならびに露光領域または未露光領域を除去するための処理については、フォトレジスト技術分野において周知である。
【００６１】
一実施形態においては、ＲＳＡを放射線に露光することによって、ＲＳＡの溶媒に対する溶解性または分散性が変化する。露光がパターン状に行われる場合、これに続いて湿式現像処理を行うことができる。通常、この処理は、１つの種類の領域を溶解、分散、または剥離する溶媒で洗浄するステップを含む。一実施形態においては、放射線へのパターン状露光によって、ＲＳＡの露光領域が不溶化し、溶媒で処理するとＲＳＡの未露光領域が除去される。
【００６２】
一実施形態においては、ＲＳＡを可視光線またはＵＶ放射線に露光することによって、露光領域中のＲＳＡの揮発性が低下する反応が生じる。露光がパターン状に行われる場合、これに続いて熱現像処理を行うことができる。この処理は、未露光材料の揮発温度または昇華温度より高く、材料が熱反応性となる温度より低い温度に加熱するステップを含む。たとえば、重合性モノマーの場合、その材料は昇華温度より高く、熱重合温度よりも低い温度に加熱される。揮発温度に近いまたはそれより低い熱反応性温度を有するＲＳＡ材料は、この方法では現像できない場合があることは理解されよう。
【００６３】
一実施形態においては、ＲＳＡを放射線に露光することによって、その材料が溶解、軟化、または流動する温度が変化する。露光がパターン状に行われる場合、これに続いて乾式現像処理を行うことができる。乾式現像処理の１つは、要素の最外面を吸収性表面と接触させて、より柔らかい部分を吸収または吸い取るステップを含むことができる。元の未露光領域の性質にさらなる影響を与えないのであれば、この乾式現像は高温で行うことができる。
【００６４】
ＲＳＡで処理し、放射線に露光した後、第１の層は処理前よりも低い表面エネルギーを有する。放射線に露光した後にＲＳＡの一部が除去される場合には、ＲＳＡによって覆われている第１の層の領域は、ＲＳＡによって覆われていない領域よりも低い表面エネルギーを有する。
【００６５】
ＲＳＡ層の厚さは、材料の最終用途に依存しうる。ある実施形態においては、ＲＳＡ層の厚さは少なくとも１００Åである。別の実施形態においては、ＲＳＡ層は１００〜３０００Åの範囲内であり；別のある実施形態では１０００〜２０００Åの範囲内である。
【００６６】
反応性界面活性（ＲＳＡ）組成物
反応性界面活性組成物（ＲＳＡ）は放射線感受性組成物である。放射線に露光すると、ＲＳＡの少なくとも１つの物理的性質および／または化学的性質が変化し、それによって露光領域と未露光領域とが物理的に区別可能になる。ＲＳＡで処理することで、処理された材料の表面エネルギーが低下する。
【００６７】
一実施形態においては、ＲＳＡは放射線硬化性組成物である。この場合、放射線に露光すると、ＲＳＡは、液体媒体中に対する可溶性または分散性の増加、粘着性の低下、柔軟性の低下、流動性の低下、剥離性の低下、あるいは吸収性の低下が起こりうる。他の物理的性質にも影響が生じる場合がある。
【００６８】
一実施形態においては、ＲＳＡは放射線軟化性組成物である。この場合、放射線に露光すると、ＲＳＡは、液体媒体に対する可溶性または分散性の低下、粘着性の増加、柔軟性の増加、流動性の増加、脱離性の増加、あるいは吸収性の増加が生じうる。他の物理的性質にも影響が生じる場合がある。
【００６９】
放射線は、ＲＳＡの物理的変化を生じさせるあらゆる種類の放射線であってよい。一実施形態においては、放射線は、赤外線、可視光線、紫外線、およびそれらの組み合わせから選択される。
【００７０】
ＲＳＡの放射線に露光した領域と放射線に露光していない領域との間に物理的な差を生じさせることを、以下「現像」と呼び、これはあらゆる周知の技術によって行うことができる。このような技術は、フォトレジスト技術分野において広範に使用されている。現像技術の例としては、液体媒体による処理、吸収材料による処理、粘着性材料による処理などが挙げられるが、これらに限定されるものではない。
【００７１】
一実施形態においては、ＲＳＡは、１種類以上の放射線感受性材料から実質的になる。一実施形態においては、ＲＳＡは、放射線に露光すると硬化する、あるいは液体媒体に対する可溶性、膨潤性、または分散性が低下する、あるいは粘着性または吸収性が低下する材料から実質的になる。一実施形態においては、ＲＳＡは、放射線重合性基を有する材料から実質的になる。このような基の例としては、オレフィン類、アクリレート類、メタクリレート類、およびビニルエーテル類が挙げられるが、これらに限定されるものではない。一実施形態においては、ＲＳＡ材料は、架橋を生じさせることができる２つ以上の重合性基を有する。一実施形態においては、ＲＳＡは、放射線に露光すると軟化する、あるいは液体媒体に対する可溶性、膨潤性、または分散性が増加する、あるいは粘着性または吸収性が増加する材料から実質的になる。一実施形態においては、ＲＳＡは、２００〜３００ｎｍの範囲内の波長を有する深ＵＶ放射線に露光すると主鎖が分解する少なくとも１種類のポリマーから実質的になる。このような分解が進行するポリマーの例としては、ポリアクリレート類、ポリメタクリレート類、ポリケトン類、ポリスルホン類、それらのコポリマー、およびそれらの混合物が挙げられるが、これらに限定されるものではない。
【００７２】
一実施形態においては、ＲＳＡは、少なくとも１種類の反応性材料と少なくとも１種類の放射線感受性材料とから実質的になる。この放射線感受性材料は、放射線に露光すると、反応性材料の反応を開始させる活性種を生成する。放射線感受性材料の例としては、フリーラジカル、酸、またはそれらの組み合わせを生成する材料が挙げられるが、これらに限定されるものではない。一実施形態においては、反応性材料は重合性または架橋性である。材料の重合または架橋反応は、活性種によって開始または触媒される。放射線感受性材料は、ＲＳＡの全重量を基準にして、一般に０．００１％〜１０．０％の量で存在する。
【００７３】
一実施形態においては、ＲＳＡは、放射線に露光すると硬化する、あるいは液体媒体に対する可溶性、膨潤性、または分散性が低下する、あるいは粘着性または吸収性が低下する材料から実質的になる。一実施形態においては、反応性材料がエチレン系不飽和化合物であり、放射線感受性材料がフリーラジカルを生成する。エチレン系不飽和化合物としては、アクリレート類、メタクリレート類、ビニル化合物類、およびそれらの組み合わせが挙げられるが、これらに限定されるものではない。フリーラジカルを生成するあらゆる周知の種類の放射線感受性材料を使用することができる。フリーラジカルを発生する放射線感受性材料の例としては、キノン類、ベンゾフェノン類、ベンゾインエーテル類、アリールケトン類、過酸化物類、ビイミダゾール類、ベンジルジメチルケタール、ヒドロキシルアルキルフェニルアセトフェノン、ジアルコキシアセトフェノン、トリメチルベンゾイルホスフィンオキシド誘導体、アミノケトン類、ベンゾイルシクロヘキサノール、メチルチオフェニルモルホリノケトン類、モルホリノフェニルアミノケトン類、αハロゲノアセトフェノン類、オキシスルホニルケトン類、スルホニルケトン類、オキシスルホニルケトン類、スルホニルケトン類、ベンゾイルオキシムエステル類、チオキサントロン類、カンファーキノン類、ケトクマリン類、およびミヒラーケトンが挙げられるが、これらに限定されるものではない。あるいは、放射線感受性材料は、複数の化合物の混合物であって、その１つが、放射線によって活性化する増感剤によって活性化するとフリーラジカルが得られる化合物であってもよい。一実施形態においては、放射線感受性材料は、可視光線または紫外線に対して感受性である。
【００７４】
一実施形態においては、ＲＳＡは、１つ以上の架橋性基を有する化合物である。架橋性基は、二重結合、三重結合、その場で二重結合を形成可能な前駆体、または複素環式付加重合性基を含有する部分を有することができる。架橋性基の例の一部としては、ベンゾシクロブタン、アジド、オキシラン、ジ（ヒドロカルビル）アミノ、シアネートエステル、ヒドロキシル、グリシジルエーテル、Ｃ１〜１０アルキルアクリレート、Ｃ１〜１０アルキルメタクリレート、アルケニル、アルケニルオキシ、アルキニル、マレイミド、ナジイミド、トリ（Ｃ１〜４）アルキルシロキシ、トリ（Ｃ１〜４）アルキルシリル、およびそれらのハロゲン化誘導体が挙げられる。一実施形態においては、架橋性基は、ビニルベンジル、ｐ−エテニルフェニル、パーフルオロエテニル、パーフルオロエテニルオキシ（ｐｅｒｆｌｕｏｒｏｅｈｔｅｎｙｌｏｘｙ）、ベンゾ−３，４−シクロブタン−１−イル、およびｐ−（ベンゾ−３，４−シクロブタン−１−イル）フェニルからなる群から選択される。
【００７５】
一実施形態においては、反応性材料は、酸によって開始された重合を進行させることができ、放射線感受性材料が酸を生成する。このような反応性材料の例としてはエポキシ類が挙げられるが、これに限定されるものではない。酸を生成する放射線感受性材料の例としては、ジフェニルヨードニウムヘキサフルオロホスフェートなどのスルホニウム塩類およびヨードニウム塩類が挙げられるが、これらに限定されるものではない。
【００７６】
一実施形態においては、ＲＳＡは、放射線に露光すると軟化する、あるいは液体媒体に対する可溶性、膨潤性、または分散性が増加する、あるいは粘着性または吸収性が増加する材料から実質的になる。一実施形態においては、反応性材料がフェノール樹脂であり、放射線感受性材料がジアゾナフトキノンである。
【００７７】
当技術分野において周知の他の放射線感受性系も同様に使用することができる。
【００７８】
一実施形態においては、ＲＳＡはフッ素化材料を含む。一実施形態においては、ＲＳＡは、１つ以上のフルオロアルキル基を有する不飽和材料を含む。一実施形態においては、これらのフルオロアルキル基は２〜２０個の炭素原子を有する。一実施形態においては、ＲＳＡは、フッ素化アクリレート、フッ素化エステル、またはフッ素化オレフィンモノマーである。ＲＳＡ材料として使用可能な市販材料の例としては、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）より入手可能なフッ素化不飽和エステルモノマーであるＺｏｎｙｌ（登録商標）８８５７Ａ、およびＳｉｇｍａ−Ａｌｄｒｉｃｈ  Ｃｏ．（Ｓｔ．Ｌｏｕｉｓ，ＭＯ）より入手可能なアクリル酸３，３，４，４，５，５，６，６，７，７，８，８，９，９，１０，１０，１１，１１，１２，１２，１２−ヘンエイコサフルオロドデシル（Ｈ2Ｃ＝ＣＨＣＯ2ＣＨ2ＣＨ2（ＣＦ2）9ＣＦ3）が挙げられるが、これらに限定されるものではない。
【００７９】
一実施形態においては、ＲＳＡはフッ素化マクロモノマーである。本明細書において使用される場合、用語「マクロモノマー」は、末端に存在するまたは鎖のペンダント基である１つ以上の反応性基を有するオリゴマー材料を意味する。ある実施形態においては、マクロモノマーは１０００を超える分子量を有し；ある実施形態においては２０００を超える分子量を有し；ある実施形態においては５０００を超える分子量を有する。ある実施形態においては、マクロモノマーの主鎖が、エーテルセグメントおよびパーフルオロエーテルセグメントを含む。ある実施形態においては、マクロモノマーの主鎖が、アルキルセグメントおよびパーフルオロアルキルセグメントを含む。ある実施形態においては、マクロモノマーの主鎖が、部分フッ素化アルキルセグメントまたは部分フッ素化エーテルセグメントを含む。ある実施形態においては、マクロモノマーが、１つまたは２つの末端重合性基または末端架橋性基を有する。
【００８０】
一実施形態においては、ＲＳＡは、開裂可能な側鎖を有するオリゴマー材料またはポリマー材料であり、これらの側鎖を有する材料は、側鎖を有さない材料とは異なる表面エネルギーを有するフィルムを形成する。一実施形態においては、ＲＳＡは非フッ素化主鎖と、部分フッ素化または完全フッ素化側鎖とを有する。これらの側鎖を有するＲＳＡからは、これらの側鎖を有さないＲＳＡから作製したフィルムよりも低い表面エネルギーを有するフィルムが形成される。したがって、このＲＳＡを第１の層に塗布し、あるパターンで放射線に露光して側鎖を開裂させ現像することによって、側鎖を除去することができる。これによって、放射線に露光し側鎖が除去された領域中の高い表面エネルギーと、側鎖が残留する非露光領域中の低い表面エネルギーとのパターンが生じる。ある実施形態においては、側鎖は熱的に不安定であり、赤外レーザーなどを使用して加熱することによって開裂する。この場合、赤外線の露光と同時に現像を行うことができる。あるいは現像は、真空の使用または溶媒処理によって行うことができる。ある実施形態においては、ＵＶ線に露光することによって側鎖が開裂可能となる。前述の赤外系と同様に、現像は、放射線への露光と同時に行うこともできるし、真空の使用または溶媒処理によっても行うことができる。
【００８１】
一実施形態においては、ＲＳＡは、反応性基と第２の種類の官能基とを有する材料を含む。この第２の種類の官能基は、ＲＳＡの物理的加工特性または光物理的性質を変更するために存在することができる。加工特性を変更する基の例としては、アルキレンオキシド基などの可塑化基が挙げられる。光物理的性質を変更する基の例としては、カルバゾール基、トリアリールアミノ基、またはオキサジアゾール基などの電荷輸送基が挙げられる。
【００８２】
一実施形態においては、放射線に露光すると、ＲＳＡは下にある領域と反応する。この反応の厳密な機構は、使用される材料に依存する。放射線に露光した後、好適な現像手段によって未露光領域のＲＳＡが除去される。ある実施形態においては、ＲＳＡは未露光領域でのみ除去される。ある実施形態においては、ＲＳＡは、露光領域においても部分的に除去され、それらの領域内ではより薄い層が残留する。ある実施形態においては、露光領域において残留するＲＳＡは５０Å未満の厚さとなる。ある実施形態においては、露光領域中に残留するＲＳＡは、厚さが実質的に単層である。
【００８３】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる組み合わせで提供したりすることができる。さらに、ある範囲において記載される値への言及は、その範囲内にあるすべての値を含んでいる。
本明細書は以下の実施態様を開示する。
［実施態様１］
基体に気相コーティングするための装置であって：
少なくとも第１の入口、リザーバー、第１のスロット出口、第２の出口、および第３の出口を有するブロックと；
ＲＳＡ材料を前記ブロックに提供するための、前記第１の入口に取り付けられた供給ラインとを含み；
前記第１のスロット出口と前記基体との間の距離が第１の間隙であり、前記第２の出口と前記基体との間の距離が第２の間隙であり、前記第３の出口と前記基体との間の距離が第３の間隙であり、前記第１の間隙が、前記第２または第３のいずれかの間隙よりも小さい、装置。
［実施態様２］
前記ブロックが少なくとも第１および第２の構造から形成され、前記第１の構造が前記第１の入口、前記リザーバー、および前記第１のスロット出口を有する、実施態様１に記載の装置。
［実施態様３］
前記第２の出口が前記第１のスロット出口の上流にあり、前記第３の出口が前記第１のスロット出口の下流にある、実施態様１に記載の装置。
［実施態様４］
前記第２および第３の出口のそれぞれが、完全開放状態と完全閉鎖状態との間で調節可能である、実施態様３に記載の装置。
［実施態様５］
前記ブロックの方向が、前記基体の表面に対して垂直のベクトルから±３０度で調節可能である、実施態様４に記載の装置。
［実施態様６］
前記第２または第３の出口のいずれかまたは両方に接続された真空源をさらに含む、実施態様４に記載の装置。
［実施態様７］
第１の凝縮装置を含む排気処理をさらに含む、実施態様４に記載の装置。
［実施態様８］
第２の凝縮装置を含む排気処理をさらに含む、実施態様７に記載の装置。
［実施態様９］
前記第１のスロット出口に隣接して多孔質分散板が配置される、実施態様１に記載の装置。
［実施態様１０］
前記ブロックがアルミニウムでできている、実施態様１に記載の装置。
［実施態様１１］
基体に気相コーティングするための方法であって：
ブロックを提供するステップであって、前記ブロックが、少なくとも第１の入口、リザーバー、第１のスロット出口、第２の出口、および第３の出口を含むステップと；
第１の反応性表面領域（ＲＳＡ）材料のための収容タンクを提供するステップと；
前記ブロックを第１の温度まで加熱し、前記収容タンクを第２の温度まで加熱するステップと；
前記収容タンクを加圧するステップと；
少なくとも１つの座標軸における相対運動を発生させるように前記ブロックまたは前記基体を移動させて、前記第１のＲＳＡ材料を、前記収容タンクから前記第１の入口まで、および前記リザーバー中に供給するステップと；
前記ＲＳＡ材料を、前記第１のスロット出口に通して前記基体上まで流すステップとを含む、方法。
［実施態様１２］
第２の材料を、前記第２の出口に通して前記基体上まで流すステップをさらに含む、実施態様１１に記載の方法。
［実施態様１３］
前記第２の材料が第２のＲＳＡ材料である、実施態様１２に記載の方法。
［実施態様１４］
前記第２または第３の出口のいずれかに接続された真空源を利用するステップをさらに含む、実施態様１１に記載の方法。
［実施態様１５］
前記基体を冷却して前記基体の前記第１のＲＳＡ材料を凝縮させるステップをさらに含む、実施態様１１に記載の方法。
［実施態様１６］
第１の凝縮装置を含む排気処理を提供するステップをさらに含む、実施態様１５に記載の方法。
［実施態様１７］
第２の凝縮装置を提供するステップをさらに含む、実施態様１６に記載の方法。
［実施態様１８］
前記ブロックをクリーニングして、前記排気処理に達する第１のＲＳＡ材料を除去するステップをさらに含む、実施態様１６に記載の方法。
［実施態様１９］
前記第１のスロット出口に隣接して配置された多孔質分散板を提供するステップをさらに含む、実施態様１１に記載の方法。
【図１】
0005727368.tif 000002
【図２】
0005727368.tif 000003
【図３】
0005727368.tif 000004
【図４】
0005727368.tif 000005